СПЕЧЕННЫЙ ОГНЕУПОРНЫЙ МАТЕРИАЛ НА ОСНОВЕ КАРБИДА КРЕМНИЯ С НИТРИДОМ КРЕМНИЯ В КАЧЕСТВЕ СВЯЗУЮЩЕГО ВЕЩЕСТВА

3
4
3
4
1. Применение огнеупорного формованного изделия на основе карбида кремния (SiC), спеченного реакционным путем при температуре от 1100°С до 1700°С с образованием связующего вещества нитрида кремния SiN, где указанное изделие содержит от 0,05 мас.% до 1,5 мас.% бора, где массовое соотношение SiN/SiC находится в интервале от 0,05 до 0,45, в качестве устройства, выбранного из группы, состоящей из печного припаса или других печных опорных конструкций; блока, плитки и трубы теплообменника; блока, плитки и трубы теплового рекуператора; блока, плитки и трубы регенератора тепла; блока и трубы муфеля; блока, плитки и трубы мусоросжигательной печи для бытовых отходов; блока, плитки и трубы печи стекольного производства; блока, плитки и трубы металлургической печи; плитки и трубы защитной стенки; блока глиссажных труб металлургической печи; блока и трубы погружного нагревателя; нагревательной трубы; защитной трубы термопары; и трубы для транспортировки расплавленного металла.
2. Применение по п.1, где указанное формованное изделие выбрано из группы, состоящей из пластины; столбика; капселя; бруса; ролика; блока, плитки или трубы печи стекольного производства, не находящихся в прямом контакте с расплавленным стеклом; блока, плитки или трубы котельной печи; блока, плитки или трубы металлоплавильной печи для цветных металлов; плитки или трубы защитной стенки; блока глиссажных труб печи для термической обработки железа или полосовой стали или других металлургических изделий.
3. Применение по п.1, где указанное формованное изделие имеет толщину менее 1/10 его длины и/или его ширины.
4. Применение по п.3, где указанное формованное изделие имеет толщину менее 2/100 его длины и/или его ширины.
5. Применение по п.1, где указанное формованное изделие имеет толщину менее 10 мм.
6. Применение по п.1, где массовое процентное содержание бора в указанном формованном изделии составляет 1,2 мас.% или менее.
3
4
7. Применение по п.1, где массовое соотношение SiN/SiC в указанном формованном изделии находится в интервале от 0,1 до 0,2.
3
4
3
4
8. Применение по п.7, где нитрид кремния SiN в бета-форме в указанном формованном изделии составляет по меньшей мере 80 мас.% от общего содержания нитрида кремния SiN в бета-форме и в альфа-форме.
3
2
9. Применение по п.1, где массовое процентное содержание SiОN в указанном формованном изделии составляет менее 5 мас.%.
10. Применение по п.1, где массовое процентное содержание кальция в указанном формованном изделии находится в интервале от 0,05 мас.% до 1,2 мас.%.
11. Применение по п.1, где указанное формованное изделие содержит по меньшей мере 0,3 мас.% бора.
12. Применение по п.1, где указанное изделие подвергают воздействию циклических изменений температуры, где каждый цикл длится менее 24 ч.
13. Применение по п.12, где в любом цикле температура изменяется по меньшей мере на 1000°С, и/или где любой цикл длится по меньшей мере 1 ч.
14. Применение по п.1 для нижней части регенератора тепла печи для изготовления стекла с тепловыми рекуператорами.
15. Применение по п.1 для огнеупорной футеровки мусоросжигательной печи для передачи тепла за счет теплопроводности.
16. Применение по п.1 для огнеупорной футеровки мусоросжигательной печи, где указанное изделие не подвергнуто дополнительной окислительной обработке при температуре от 1000°С до 1700°С.
17. Применение по п.1, где указанное формованное изделие представляет собой печной припас или другую печную опорную конструкцию, на которую нанесено покрытие, содержащее гидрат металла, оксид алюминия, алюмосиликат, боросиликат, диоксид циркония и их смесь, или изготовленное из них.
18. Применение по п.1, где указанное формованное изделие представляет собой печной припас или другую печную опорную конструкцию, не содержащую какого-либо покрытия.
19. Применение по п.1, где на указанное огнеупорное формованное изделие по меньшей мере частично нанесено покрытие, чтобы избежать отслаивания указанного покрытия при применении указанного изделия в качестве опорной конструкции для спекания керамических изделий.
20. Применение по п.1 для повышения предела прочности при изгибе.
21. Применение по п.1, где указанное изделие изготовлено способом, включающим приведенные ниже стадии в следующей последовательности:
а) приготовление шихты, содержащей смесь в виде частиц, включающую гранулят карбида кремния и по меньшей мере одно соединение бора, где к указанной смеси в виде частиц необязательно добавляют связующее вещество;
б) формование указанной шихты в форме;
в) уплотнение указанной шихты в форме с образованием заготовки;
г) извлечение указанной заготовки из формы;
д) высушивание указанной заготовки, предпочтительно в воздушной атмосфере или в атмосфере с регулируемой влажностью; и
е) обжиг указанной заготовки в восстановительной атмосфере азота при температуре в интервале от 1100°С до 1700°С.
22. Способ обжига, при котором изделие, подлежащее обжигу, закрепляют с помощью печной опорной конструкции во время обжига, где указанная печная опорная конструкция содержит огнеупорное изделие по п.3 и не содержит какого-либо покрытия по меньшей мере на поверхности, находящейся в контакте с указанным изделием, и где указанная печная опорная конструкция не пассивирована.
23. Способ обжига, при котором изделие, подлежащее обжигу, закрепляют с помощью печной опорной конструкции во время обжига, где указанная печная опорная конструкция содержит огнеупорное изделие по п.3 и не содержит какого-либо покрытия, где указанная печная опорная конструкция пассивирована при температуре от 800°С до 1600°С.
2
2
24. Применение по п.7, где массовое процентное содержание SiON в указанном формованном изделии составляет менее 5 мас.%.
25. Применение по п.7, где массовое процентное содержание бора в указанном формованном изделии составляет 1,2 мас.% или менее.
26. Применение по п.7, где указанное формованное изделие содержит по меньшей мере 0,3 мас.% бора.
2
2
27. Применение по п.8, где массовое процентное содержание SiON в указанном формованном изделии составляет менее 5 мас.%.
28. Применение по п.8, где массовое процентное содержание бора в указанном формованном изделии составляет 1,2 мас.% или менее.
29. Применение по п.8, где указанное формованное изделие содержит по меньшей мере 0,3 мас.% бора.
30. Применение по п.24, где массовое процентное содержание бора в указанном формованном изделии составляет 1,2 мас.% или менее.